ПРОВОДЯЩАЯ ПЛЕНКА, ТОКООТВОД С ЕЕ ИСПОЛЬЗОВАНИЕМ, БАТАРЕЯ И БИПОЛЯРНАЯ БАТАРЕЯ

1. Токоотвод, содержащий проводящую пленку, включающую в себя слой 1, образованный проводящим материалом 1, причем проводящий материал 1 включает в себя полимерный материал 1, содержащий любой из компонентов (1), (2) и (4), и проводящие частицы 1:
(1) амин и эпоксидная смола (где эпоксидная смола и амин смешаны в соотношении 1,0 или более, выражаемом в виде отношения количества активных атомов водорода в амине к количеству функциональных групп в эпоксидной смоле);
(2) феноксидная смола и эпоксидная смола; и
(4) отверждаемая смола и эластомер.
2. Токоотвод по п. 1, причем амин в (1) имеет аминовый эквивалент 120 г/эк или менее.
3. Токоотвод по п. 1 или 2, причем амин в (1) является по меньшей мере одним, выбранным из группы, состоящей из алифатического полиамина, алициклического полиамина и ароматического полиамина.
4. Токоотвод по п. 1, причем эпоксидная смола в (1) имеет эпоксидный эквивалент 1000 г/эк или менее.
5. Токоотвод по п. 1, причем феноксидная смола в (2) имеет эквивалент гидроксильной группы в пределах от 100 до 500 г/эк.
6. Токоотвод по п. 1, причем феноксидная смола в (2) имеет средневесовую молекулярную массу 30000 или более.
7. Токоотвод по п. 1, причем эпоксидная смола в (2) имеет эпоксидный эквивалент 500 г/эк или менее.
8. Токоотвод по п. 1, причем эпоксидная смола в (2) имеет среднечисленную молекулярную массу 5000 или менее.
9. Токоотвод по п. 1, причем компонент (2) содержит феноксидную смолу и эпоксидную смолу в соотношении в пределах от 0,5 до 2,0, выражаемом в виде отношения эквивалента эпоксидной группы в эпоксидной смоле к 1,0 эквиваленту гидроксильной группы в феноксидной смоле.
10. Токоотвод по п. 1, причем отверждаемая смола в (4) является термореактивной смолой.
11. Токоотвод по п. 1, причем отверждаемая смола в (4) отверждается посредством реакции присоединения.
12. Токоотвод по п. 1, причем отверждаемая смола в (4) содержит насыщенный углеводородный полимер (A), содержащий по меньшей мере одну способную подвергаться гидросилилированию алкенильную группу в молекуле, и соединение (B), содержащее по меньшей мере две гидросилильные группы в молекуле.
13. Токоотвод по п. 12, причем насыщенный углеводородный полимер (A) является полимером изобутилена.
14. Токоотвод по п. 12, причем соединение (B) является полиорганогидридополисилоксаном.
15. Токоотвод по п. 12, причем соединение (B) содержит от 2 до 40 гидросилильных групп в среднем на молекулу.
16. Токоотвод по п. 12, причем молярное отношение (всего алкенильных групп: всего гидросилильных групп) полного количества гидросилильных групп в соединении (B) к полному количеству алкенильных групп в насыщенном углеводородном полимере (A) составляет от 1:0,5 до 1:5.
17. Токоотвод по п. 1, причем эластомер в (4) содержит ненасыщенную углеродную связь на основной цепи.
18. Токоотвод по п. 1, причем эластомер в (4) является бутилкаучуком.
19. Токоотвод по п. 1, причем компонент (4) содержит отверждаемую смолу и эластомер в весовом отношении от 1:99 до 99:1.
20. Токоотвод по п. 1, причем проводящие частицы 1 являются проводящими частицами углерода или проводящими частицами, содержащими металлический элемент.
21. Токоотвод по п. 1, причем проводящие частицы 1 являются проводящими частицами, содержащими металлический элемент.
22. Токоотвод по п. 21, причем металлический элемент является по меньшей мере одним, выбранным из группы, состоящей из платины, золота, серебра, меди, никеля и титана.
23. Токоотвод по п. 1, причем проводящие частицы 1 и полимерный материал 1 смешаны в весовом отношении в пределах от 1:99 до 99:1.
24. Токоотвод по п. 1, причем проводящая пленка имеет толщину в пределах от 1 до 100 мкм.
2
25. Токоотвод по п. 1, причем проводящая пленка имеет электрическое сопротивление на единицу площади в направлении толщины 10 Ом·см или менее.
26. Токоотвод по п. 1, причем проводящая пленка является слоем 1 в многослойной проводящей пленке.
27. Токоотвод по п. 26, причем многослойная проводящая пленка дополнительно имеет слой 2, включающий в себя материал, обладающий устойчивостью к потенциалу положительного электрода.
28. Токоотвод по п. 27, причем материал, обладающий устойчивостью к потенциалу положительного электрода, является проводящим материалом 2, содержащим полимерный материал 2 и проводящие частицы 2.
29. Токоотвод, содержащий многослойную проводящую пленку, включающую в себя слой 1 и слой 2, причем слой 1 образован проводящим материалом 1, включающим в себя полимерный материал 1, содержащий компонент (3) насыщенного углеводородного полимера с гидроксильной группой, и проводящие частицы 1, а слой 2 включает в себя материал, обладающий устойчивостью к потенциалу положительного электрода и содержащий полимерный материал 2 и проводящие частицы 2.
30. Токоотвод по п. 29, причем насыщенный углеводородный полимер с гидроксильной группой в (3) является (со)полимером винилового спирта, имеющим структурное звено винилового спирта в качестве главного компонента.
31. Токоотвод по п. 28 или 29, причем полимерный материал 2 является по меньшей мере одним, выбранным из группы, состоящей из ароматического полиимида, полиамид-имида и полиамида.
32. Токоотвод по п. 28 или 29, причем проводящие частицы 2 являются проводящими частицами углерода.
33. Токоотвод по п. 28 или 29, причем полимерный материал 2 и проводящие частицы 2 содержатся в весовом отношении в пределах от 50:50 до 99:1.
34. Токоотвод по п. 27 или 29, причем многослойная проводящая пленка имеет толщину в пределах от 2 до 150 мкм.
2
35. Токоотвод по п. 27 или 29, имеющий электрическое сопротивление на единицу площади в направлении толщины 15 Ом·см или менее.
36. Батарея, содержащая токоотвод по п. 1 или 29.
37. Батарея по п. 36, являющаяся биполярной батареей.
38. Биполярная батарея, содержащая:
токоотвод по п. 1 или п. 29;
слой активного материала отрицательного электрода, электрически соединенный с одной поверхностью токоотвода;
слой активного материала положительного электрода, электрически соединенный с другой поверхностью токоотвода; и
слои электролита, попеременно наложенные на электроды для биполярной батареи, причем электрод включает в себя токоотвод, слой активного материала положительного электрода и слой активного материала отрицательного электрода.
39. Биполярная батарея по п. 38, причем слой активного материала положительного электрода находится в контакте со слоем 2 многослойной проводящей пленки.
40. Биполярная батарея по п. 38, причем активный материал положительного электрода содержит сложный оксид лития и переходного металла, а активный материал отрицательного электрода содержит сложный оксид лития и переходного металла и/или углерод.